Brevet FR2417549A1 — publié le 19790914

La présente invention concerne des alliages d'argent ductiles et plus précisément deiels alliages qui ne comportent pas de cadmium et ont de faibles vitesses d'écroussage. Un alliage d'argent qui est ductile et aune faible vitesse d'écrouissage convient particulièrement pour être. utilise dans des opérations telles que repoussage autour, emboutissage profond et estampage, l'une ou l'autre de ces opérations pouvant être utilisées pour la fabrication d'articles tels que des coupes, gobelets, sucriers, plats,coffrets, bs > ucles de ceinture, amulettes, médailles etc. Dans la suite de la présente description, les opérations telles que repoussage au tour, emboutissage profond et estampage qui consistent en une déformation is corps en métal ou en alliage sous forme de lingots, de tôles etc. seront désignées par "opérations du type décrit précédemment. Au moins certains des articles mentionnés ci-dessus sont des articles en bijouterie, et des alliages d'argent produits pour b commerce en bijouterie contiennent généralement du cuivre comme constituant principal. Des exemples types de ces alliages sont l'alliage "standard" bu "sterling") qui est utsé dans le Royaume-Uni et contient 92,5% en poids d'argent et des alliages contenant 80% en poids, 83% en poids, et 85% en poids d'argent (les qualités ainsi nommes "800-, 830-" et "850-" ou encore les alliages "800 Q, 830 Q" et "850 Q") qui sont connus en Europe continentale. La présence du cuivre dans ces alliages réduit leur ductilité et par conséquent leur applicabilité dans les opérations du type décrit ci-dessus. En outre, les alliages d'argent contenant du cuivre peuvent être écrouis relativement rapidement de sorte que même s'il est raisonnablement pratique de Bs déformer au cours des opérations décrites ci-dessus, il est nécessaire de soumettre un corps réalisé de cette Scon à un nombre inacceptablement grand de procédés i recuit au cours de leur fabrication. Si la totalité ou une partie du cuivre d'un alliage d'argent et de cuivre est remplacée par du cadmium, alors la ductilité augmente et de tels alliages ont été disponibles comme alliages employés au repoussage par exemple, durant un certain temps. Des alliages contenant du cadmiunnéanmoins, sont inacceptables pour de nombreuses applications, àcause de la toxicité du cadmium et il est un but de la présente invention de fournir un alliage d'argent ductile sans cadmium convenant dans les opérations du type décrit ci-dessus. La vitesse à laquelle un alliage d'argent wut être écroui dépend en outre, de la solubilité des constituants de l'alliage dans l'argent, plus la solubilité est élevée, plus faible étant la vitesse d'écrouissage. Par exemple, l'argent dissoudra 8,88 de son propre poids de cuivre alors que les valeurs pour le cadmium et l'or sont 42,2% et 100% respectivement. Il s' ensuit que l'or est un élément de choix évident comme constituant de l'alliage pour des raisons iechniques mais des considérations économiques bien entendu empêchent son utilisation dans tous les cas à l'exception dequelques applications. Selon la presente invention un alliage convenant dans les opérations du type décrit ci-dessus comprend de l'argent et un ou plusieurs des métaux tels que : cuivre, oe, magnésium, zinc, aluminium, indium et gallium. De préférence1 l'alliage d'argent contient du.cuivre et au moins un autre des métaux spécifiés ci-dessus. Un alliage qui a été trouvé particulièrement avantageux pour de telles applications consiste , à l'exception de certaines impuretés, en 3,75 % en poids de cuivre, 3,75 % en poids de zinc, le complément étant de l'argent. De préférence, la quantité totale de métal supplémentaire présent ne dépasse pas 10% en poids. Les valeurs de certainespropriétés physiques des alliages Alliage Allongement Limite élastique 0,1% % en poids % kg/mm2 A. 7,5 % Cu 37 13,4 complément Ag B. 2,5 % Cd 41 13,1 5,0% Cu complément Ag C. 3,75% Zn 47 12,6 3,75% Cu complément Ag Bien entendu diverses modifications peuvent être apportées par l'homme de l'art aux alliages qui viennent d'être décrits uniquement à titre d'exemples non limitatifs sans sortir du cadre de l'invention. Revendications: 1. Alliage d'argent ductile sans cadmium caractérisé en ce qu'il comprend l'exception d'impuretés , de l'argent et au moins un des métaux supplémentaires : cuivre, or, magnésium, zinc, aluminium, indium et gallium. 2. Alliage selon la revendication I, caractérisé en ce que la quantité totale de métal supplémentaire présent ne dépasse pas 10% en poids. 3. Alliage selon la revendication 1, caractérisé en ce qu à l'exception d'impuretés, il comprend 3,75% en poids de cuivre, 3,75 % en poids de zinc et leWomplément étant 1' argent 4. Alliage selon la revendication 1, caractérisé en ce qu'il comprend à l'exception d'impuretés, 7,58 i cuivre et le complément est de l'argent.